(57)【要約】【課題】  身体への貼着が容易であり、且つ、磁気によって身体に悪影響を与える虞の無い磁気貼着シートを提供する。【解決手段】  磁気貼着シート１は、帯状に形成され伸縮性を有するウレタン不織布よりなる基材５と、基材５の一方面に形成された粘着剤層２と、粘着剤層２の貼着面上に取り付けられた剥離紙１２とから構成されている。粘着剤層２は、アクリル系の粘着剤７に磁性粉末である磁性アルミマンガン合金粉末１０が配合されている。磁性アルミマンガン合金粉末１０は、粘着剤７に対して５〜２０重量％含まれている。そして、この磁性アルミマンガン合金粉末１０によって、粘着剤層２における磁束密度は０．３〜１．０ｍＴとなるように設定されている。従って、身体に悪影響を与えるような過度な磁気を作用させずに効率的な血行の促進が図られる。【選択図】      図１
2010013372.tif 000002
【特許請求の範囲】
【請求項１】
身体に貼り付けて使用する磁気貼着シートであって、
シート状の基材と、
前記基材の一方面に形成され、粘着剤に磁性粉末が配合された粘着剤層とを備え、
前記粘着剤に対して前記磁性粉末が５〜２０重量％含まれると共に、前記粘着剤層における磁束密度は０．３〜１．０ｍＴであり、前記粘着剤層の貼着面の面積は少なくとも１００ｃｍ２を有する、磁気貼着シート。
【請求項２】
身体に連続的に貼り付けて使用する複数の磁気貼着シートであって、
各々が、
シート状の基材と、
前記基材の一方面に形成され、粘着剤に磁性粉末が配合された粘着剤層とを備え、
前記粘着剤に対して前記磁性粉末が５〜２０重量％含まれると共に、前記粘着剤層における磁束密度は０．３〜１．０ｍＴであり、
各々の前記粘着剤層の貼着面の合計面積は、少なくとも１００ｃｍ２を有する、磁気貼着シート。
【請求項３】
前記基材は帯状のシートを含む、請求項１又は請求項２記載の磁気貼着シート。
【請求項４】
前記磁性粉末は、磁性アルミマンガン合金粉末を含む、請求項１から請求項３のいずれかに記載の磁気貼着シート。
【請求項５】
前記磁性粉末の平均粒子径は、５０．０μｍ以下である、請求項１から請求項４のいずれかに記載の磁気貼着シート。
【請求項６】
前記粘着剤層は、前記基材に対して部分的に形成される、請求項１から請求項５のいずれかに記載の磁気貼着シート。
【請求項７】
前記基材は、少なくとも一方向に伸縮自在である、請求項１から請求項６のいずれかに記載の磁気貼着シート。
【発明の詳細な説明】
【技術分野】
【０００１】
この発明は磁気貼着シートに関し、特に、血行を促進するために身体に貼着して使用される磁気貼着シートに関するものである。
【背景技術】
【０００２】
現在、身体に貼着して使用される貼着シートには種々の付加価値を有するものがある。その中で、身体に貼着することで血行を促進させる貼着シートとしては、肌に固定するための粘着剤にトウガラシエキス等を含有させるものが提案されている（特許文献１）。
【０００３】
又、絆創膏型に形成され、粘着性シート基材の接着面にＳ極とＮ極とを交互に着磁してなる磁性体シートを配置し、その磁力によって血行を促進するものが提案されている（特許文献２）。
【０００４】
更に、貼着シートの粘着剤に磁気を帯びた金属粉末が含有されているものがあり、この貼着シートについて以下に説明する。
【０００５】
図５は特許文献３で開示された磁気貼着テープの斜視図である。
【０００６】
図を参照して、磁気貼着テープは、長手方向に沿って伸縮性を有する布製の基体３１と、基体３１の片面に形成された粘着剤層３２とから構成されている。この粘着剤層３２には、例えばアルニコ系磁石やフェライト系磁石等の磁性金属粉末３３が配合されている。この磁性金属粉末３３の種類及び配合量によって、磁気貼着テープの磁束密度が３〜３００ｍＴ（３０〜３０００ガウス）となるように設定する事が特に好ましいとされている。
【０００７】
そして、この磁気貼着テープを身体に貼着することによって、磁気貼着テープの磁気により血行が促進されることになる。
【特許文献１】特開２００２−８０３８６号公報
【特許文献２】特開平１１−２９０４６５号公報
【特許文献３】特開平８−５２１７２号公報
【発明の開示】
【発明が解決しようとする課題】
【０００８】
上記のような従来の貼着シートでは、まず、特許文献１で開示された貼着用テーピング材では、トウガラシエキス等によって肌に刺激を与えるため、継続して使用し難いものとなっていた。又、特許文献２で開示された救急絆創膏型磁気治療器では、磁気が発生する面積が磁石型に比べて大きくなったとは言え、効果の期待できる身体のツボに適切に貼着することが困難であった。
【０００９】
更に、特許文献３で開示された磁気貼着テープでは、磁束密度が３〜３００ｍＴとなるように設定するのが特に好ましいとされている。しかし、薬事法では２００ｍＴ以下となるように定められているため、磁気貼着テープの磁束密度の設定によっては身体に悪影響を与える虞が有った。
【００１０】
この発明は上記のような課題を解決するためになされたもので、身体への貼着が容易であり、且つ、磁気によって身体に悪影響を与える虞の無い磁気貼着シートを提供することを目的とする。
【課題を解決するための手段】
【００１１】
上記の目的を達成するために、請求項１記載の発明は、身体に貼り付けて使用する磁気貼着シートであって、シート状の基材と、基材の一方面に形成され、粘着剤に磁性粉末が配合された粘着剤層とを備え、粘着剤に対して磁性粉末が５〜２０重量％含まれると共に、粘着剤層における磁束密度は０．３〜１．０ｍＴであり、粘着剤層の貼着面の面積は少なくとも１００ｃｍ２を有するものである。
【００１２】
このように構成すると、身体に対して必要に応じた適度な磁気が作用する。又、磁性粉末の含有量が抑えられているため貼着時の違和感が少ない。
【００１３】
請求項２記載の発明は、身体に連続的に貼り付けて使用する複数の磁気貼着シートであって、各々が、シート状の基材と、基材の一方面に形成され、粘着剤に磁性粉末が配合された粘着剤層とを備え、粘着剤に対して磁性粉末が５〜２０重量％含まれると共に、粘着剤層における磁束密度は０．３〜１．０ｍＴであり、各々の粘着剤層の貼着面の合計面積は、少なくとも１００ｃｍ２を有するものである。
【００１４】
このように構成すると、身体に対して必要に応じた適度な磁気が作用する。又、磁性粉末の含有量が抑えられているため貼着時の違和感が少ない。更に、磁気貼着シートが複数であるため、自在な方向に貼り付けることができる。
【００１５】
請求項３記載の発明は、請求項１又は請求項２記載の発明の構成において、基材は帯状のシートを含むものである。
【００１６】
このように構成すると、身体に巻き付けて貼着する等、種々の部位に使用できる。
【００１７】
請求項４記載の発明は、請求項１から請求項３のいずれかに記載の発明の構成において、磁性粉末は、磁性アルミマンガン合金粉末を含むものである。
【００１８】
このように構成すると、安価で磁気特性に優れた磁性粉末になると共に、皮膚アレルギーを引き起こす物質を含む虞が無くなる。
【００１９】
請求項５記載の発明は、請求項１から請求項４のいずれかに記載の発明の構成において、磁性粉末の平均粒子径は、５０．０μｍ以下であるものである。
【００２０】
このように構成すると、身体に貼り付けた時の磁性粉末による異物感が低減する。
【００２１】
請求項６記載の発明は、請求項１から請求項５のいずれかに記載の発明の構成において、粘着剤層は、基材に対して部分的に形成されるものである。
【００２２】
このように構成すると、貼着時において身体と基材との間に隙間を有する部分が形成される。
【００２３】
請求項７記載の発明は、請求項１から請求項６のいずれかに記載の発明の構成において、基材は、少なくとも一方向に伸縮自在であるものである。
【００２４】
このように構成すると、身体の形状の変化に合わせて伸縮することが可能となる。
【発明の効果】
【００２５】
以上説明したように、請求項１記載の発明は、身体に対して必要に応じた適度な磁気が作用するため、過度な磁気を作用させることなく、効率的な血行促進が図られる。又、磁性粉末の含有量が抑えられているため貼着時の違和感が少ないことから、使用感が向上する。
【００２６】
請求項２記載の発明は、身体に対して必要に応じた適度な磁気が作用するため、過度な磁気を作用させることなく、効率的な血行促進が図られる。又、磁性粉末の含有量が抑えられているため貼着時の違和感が少ないことから、使用感が向上する。更に、磁気貼着シートが複数であるため、自在な方向に貼り付けることができるため、使い勝手が向上する。
【００２７】
請求項３記載の発明は、請求項１又は請求項２記載の発明の効果に加えて、身体に巻き付けて貼着する等、種々の部位に使用できるため、可動部位に貼り付け易くなり、又、身体可動範囲の制限等のテーピング効果を有する磁気貼着シートとなる。
【００２８】
請求項４記載の発明は、請求項１から請求項３のいずれかに記載の発明の効果に加えて、安価で磁気特性に優れた磁性粉末になると共に、皮膚アレルギーを引き起こす物質を含む虞が無くなるため、コスト的に更に有利になると共に、安全性に優れた磁気貼着シートとなる。
【００２９】
請求項５記載の発明は、請求項１から請求項４のいずれかに記載の発明の効果に加えて、身体に貼り付けた時の磁性粉末による異物感が低減するため、使用感が更に向上する。
【００３０】
請求項６記載の発明は、請求項１から請求項５のいずれかに記載の発明の効果に加えて、貼着時において身体と基材との間に隙間を有する部分が形成されるため、貼着時の通気性が向上する。
【００３１】
請求項７記載の発明は、請求項１から請求項６のいずれかに記載の発明の効果に加えて、身体の形状の変化に合わせて伸縮することが可能となるため、貼着時であっても動きやすく、剥がれ難くなる。
【発明を実施するための最良の形態】
【００３２】
図１はこの発明の第１の実施の形態による磁気貼着シートの一部破断の概略斜視図であり、図２は図１で示したＩＩ−ＩＩラインの拡大断面図である。
【００３３】
これらの図を参照して、磁気貼着シート１は、帯状に形成され伸縮性及び通気性を有するウレタン不織布よりなる基材５と、基材５の一方面に形成された粘着剤層２と、粘着剤層２の貼着面上に取り付けられた剥離紙１２とから構成されている。そして、これらをロール状に巻回すると、図１のような状態となる。
【００３４】
粘着剤層２は、アクリル系の粘着剤７に磁性粉末である磁性アルミマンガン合金粉末１０が配合されており、磁性アルミマンガン合金粉末１０によって、粘着剤層２は磁気を有することになる。
【００３５】
そして、使用時にはロール状の磁気貼着シート１の一方端を引き出し、所定の長さで切り取った後、剥離紙１２を剥がして身体に貼着する。そして、粘着剤層２の磁性アルミマンガン合金粉末１０から発生する磁気によって身体の血行を促進させる。
【００３６】
次に、磁気貼着シート１において設定される種々の数値について説明する。
【００３７】
まず、磁気貼着シート１の基材５の短手方向の長さ（幅）は５０ｍｍに設定されている。又、基材５の長手方向の長さは５ｍであり、このような形状の磁気貼着シート１をロール状に巻回している。
【００３８】
基材５は帯状に形成されているため、身体に巻き付けて貼着することができる等、種々の部位に磁気貼着シート１を使用できる形状となっている。従って、身体の可動部位に貼り付け易いものとなっている。又、身体に巻き付けることによって、その可動範囲を制限することができる等、テーピング効果を有する。又、磁気貼着シート１全体から磁気が作用するため、身体のツボに適切に貼着することが容易となる。
【００３９】
更に、基材５は伸縮性を有しているため、剥離紙１２を剥離した後、即ち貼着使用時には、磁気貼着シート１は伸縮性を有することになる。磁気貼着シート１が伸縮性を有することで、身体の形状の変化に合わせて伸縮することが可能となる。従って、磁気貼着シート１を貼着した状態であっても動きやすく、剥がれ難くなる。
【００４０】
次に、磁気貼着シート１の粘着剤層２が有する磁束密度は、０．３〜１．０ｍＴとなるように設定されている。磁束密度が０．３〜１．０ｍＴに設定されることによって、薬事法で定められた２００ｍＴ以下の磁束密度となり、磁気貼着シート１の貼着時には、身体に対して必要に応じた適度な磁気が作用する。そのため、過度な磁気を身体に作用させることが無く、効率的な血行促進が図られる。
【００４１】
次に、粘着剤７と磁性アルミマンガン合金粉末１０との配合の割合について説明する。磁性アルミマンガン合金粉末１０は、粘着剤７に対して５〜２０重量％となるように配合されている。このように、粘着剤層２における磁性アルミマンガン合金粉末１０の含有量は５〜２０重量％に抑えられるため、磁気貼着シート１の貼着時における磁性アルミマンガン合金粉末１０による違和感が少なくなる。従って、使用感が向上する。更に、粘着剤層２において、磁性アルミマンガン合金粉末１０の含有量が大きいと相対的に粘着剤７の割合が低くなってしまうため、磁気貼着シート１の貼着力が低下してしまう。上記のように設定された含有量では、磁性アルミマンガン合金粉末１０の含有による貼着力の低下はほとんど無いため、使用状態が安定する。
【００４２】
又、磁性アルミマンガン合金粉末１０は、その平均粒子径が５０．０μｍ以下となるように設定されている。磁性アルミマンガン合金粉末１０の平均粒子径を５０．０μｍ以下とすることによって、磁気貼着シート１を身体に貼着した時の磁性アルミマンガン合金粉末１０による異物感が低減する。従って、使用感が更に向上することになる。
【００４３】
ここで、磁性アルミマンガン合金粉末１０の効果について説明する。
【００４４】
アルミニウムを主成分とする磁性アルミマンガン合金粉末１０を使用することで、酸化鉄が主成分で安価に製造することができるフェライト磁石よりも磁気特性に優れたものとなる。且つ、磁力の強いネオジウム磁石等の希土類磁石よりも安価に製造することが可能となる。又、磁性アルミマンガン合金粉末１０と同様に、アルミニウムを主成分とするアルニコ磁石は、ニッケルを含んでいるため、磁気貼着シート１を貼着することで金属皮膚アレルギーを引き起こす可能性がある。
【００４５】
以上より、磁性アルミマンガン合金粉末１０を使用することで、安価で磁気特性に優れた磁性粉末になると共に、磁気貼着シート１には金属皮膚アレルギーを引き起こす物質を含む虞が無くなる。従って、コスト的に有利になると共に、安全性に優れた磁気貼着シート１となる。
【００４６】
ここで、磁気貼着テープ１の製造方法について説明する。
【００４７】
まず、磁性アルミマンガン合金粉末１０（アルミマンガン磁石）の製造方法について説明する。アルミマンガン磁石の製造方法については、例えば特開平１−２２００７や特願２００２−１２６１８１に記載されている。アルミマンガン合金を、例えばアトマイズ法により粉末状態とし、それを篩いにかけてその平均粒子径が５０μｍ以下となるようなアルミマンガン合金粉末を抽出する。その後、アルミマンガン合金粉末に５３０〜８３０℃での熱処理をおこなう。
【００４８】
次に、熱処理されたアルミマンガン合金粉末を、アクリル系の粘着剤７と配合し、攪拌機で充分に攪拌する。この時、アルミマンガン合金粉末は、粘着剤７に対して５〜２０重量％となるように設定する。
【００４９】
そして、ウレタン不織布よりなる基材５の一方面に、粘着剤７とアルミマンガン合金粉末との混合物を塗布し、粘着剤層２を形成する。その後、粘着剤７を基材５と剥離紙１２とで挟むように、剥離紙１２を貼り付け、ロール状に巻回する。
【００５０】
このように製品仕上り状態にした後、着磁機によってアルミマンガン合金粉末を着磁して磁性アルミマンガン合金粉末１０にすると共に、粘着剤層２の磁束密度を０．３〜１．０ｍＴとなるように設定する。このような製造方法で磁気貼着シート１は製造される。
【００５１】
図３はこの発明の第２の実施の形態による磁気貼着シートの一部破断の概略斜視図であり、図４は図３で示したＩＶ−ＩＶラインの拡大断面図である。
【００５２】
尚、説明に当たっては、基本的には第１の実施の形態によるものと同一であるため、その相違点を中心に説明する。
【００５３】
これらの図を参照して、この実施の形態にあっては、粘着剤層２の塗布状態が大きく異なっている。即ち、粘着剤層２には、長手方向の一方端から他方端まで、長手方向に延びる隙間９ａ、９ｂが形成されている。このように粘着剤層２を形成すると、磁気貼着シート１を身体に貼着した時、身体と基材５との間に隙間９ａ、９ｂを有することになる。従って、身体に粘着剤層２を介さない部分ができるため、磁気貼着シート１を貼着した時の通気性が向上する。
【００５４】
尚、上記の第２の実施の形態では、粘着剤層は特定形状に形成されているが、粘着剤層は基材に対して部分的に形成されるものであれば、他の形状であっても良い。
【００５５】
又、上記の各実施の形態では、基材は帯状に形成されているが、基材はシート状に形成されているものであれば良い。尚、本明細書におけるシート状の基材は、帯状のシートを含むものである。
【００５６】
更に、上記の各実施の形態では、粘着剤層に含まれる磁性粉末は磁性アルミマンガン合金粉末であるが、磁性粉末の材料は、フェライト磁石、又はアルミ、ニッケル及びコバルトを用いたアルニコ磁石、又はネオジウム、鉄及びホウ素を主成分とするネオジウム磁石、又はサマリウム及びコバルトを主成分とするサマリウムコバルト磁石等であっても良い。又、磁性粉末は磁性金属粉末に限られるものではなく、金属以外の物質による粉末であっても良い。
【００５７】
更に、上記の各実施の形態では、磁性アルミマンガン合金粉末の平均粒子径を５０．０μｍ以下となるように設定しているが、磁性アルミマンガン合金粉末の平均粒子径は５０．０μｍより大きくても良い。
【００５８】
更に、上記の各実施の形態では、基材はウレタン不織布製であるが、織布、エラストマー系のフィルム、不織布、又はこれらを複合させた材料であっても良い。
【００５９】
更に、上記の各実施の形態では、粘着剤はアクリル系であるが、特開平８−５２１７２、特開２００２−８０３８６に記載されているように、メタアクリル系粘着剤、ゴム系粘着剤、ビニルエーテル系粘着剤、又はシリコーン系粘着剤等であっても良い。又、硬化剤、可塑剤、又は安定剤等の添加剤を各々の粘着剤に含有したものであっても良い。
【００６０】
更に、上記の各実施の形態では、基材５の短手方向の長さ（幅）は５０ｍｍに設定されているが、基材５の幅は、３８ｍｍや７５ｍｍ等の所望の幅に設定しても良いことは言うまでも無い。
【００６１】
更に、上記の各実施の形態では、基材は伸縮性及び通気性を有しているが、少なくとも一方向に伸縮自在であれば良い。又は、基材は伸縮性や通気性を有していなくても良い。
【実施例】
【００６２】
ここで、第１の実施の形態による磁気貼着シート１の効果について実験をおこなった。その詳細について説明する。
【００６３】
まず、磁気貼着シート１の製造方法については前述した通りであるが、本実施例における製造方法の具体的な部分について以下に示す。
【００６４】
アルミマンガン合金粉末は、山陽特殊製鋼（株）製のものを使用し、篩い分け３２４メッシュ以下で、平均粒子径を４５μｍに調整した。このアルミマンガン合金粉末は、アルゴンガス雰囲気中において温度６５０℃で３０分間熱処理をおこなった。
【００６５】
又、粘着剤に対してアルミマンガン合金粉末を５、２０、３５、５０重量％となるように各々を配合し、充分な攪拌をおこなった。そして、この混合物が４０ｇ／ｍ２となるように離型紙に塗布し、これを８０ｇ／ｍ２のウレタン不織布よりなる基材の一方面に転写し、粘着剤層を形成した。その後、粘着剤層に剥離紙を貼り合わせ、５０℃の温風で１０分間乾燥させた。
【００６６】
このように製造された粘着加工原反を幅５０ｍｍ、長さ５ｍに形成し、ロール状に巻回した後、着磁機を用いて、各々の粘着剤層の磁束密度が０．１、０．３、１．０、１．５ｍＴとなるようにアルミマンガン合金粉末を着磁した。着磁機は、マスマテリアル（株）製の着磁機を使用した。
【００６７】
上記のように製造された磁気貼着シートを身体に貼着することによって得られる効果を、ドップラー型血流測定装置を用いて実験した。ドップラー型血流測定装置は、日本電機三栄（株）製の特殊型の装置を使用した。被験者は健康な２０代男性とし、測定箇所は左の人差し指先とした。
【００６８】
又、実験室内の室温は２０℃、湿度は４５％であり、室内は静かな環境とした。このような室内で被験者は３０分間安静に過ごした後、まず貼着前の血流量を測定した。測定後、被験者の首筋から三角筋にかけて、左肩に長さ２０ｃｍの磁気貼着シートを貼着した。その後、２０分間安静に過ごした後、貼着後の血流量を測定した。測定後、磁気貼着シートを取り外し、１０分間以上の休憩を挟んだ後、上記の測定方法を繰り返した。尚、貼着シート（幅５ｃｍ）の長さは２０ｃｍであるため、この磁気貼着シートの身体に対する貼着面は１００ｃｍ２である。
【００６９】
このような測定を、種々の設定数値を有する磁気貼着シートの各々について１０回おこなった。そして、各々についての平均値を算出し、この平均値を用いて貼着前の血流量に対する貼着後の血流量の増加率を示したのが、下記の表である。尚、参考値として磁気を帯びない貼着シートを貼着した場合の測定結果も示しており、磁気の有無以外、貼着シートの貼着は同じ条件でおこなったものである。
【００７０】
【表１】
2010013372.tif 000003
上記の表を参照して、全ての設定数値における磁気貼着シートについて、ある程度の血流増加量が確認され、効果が得られることが分かった。その中で、最も効率的な効果を有する範囲は磁束密度が０．３〜１．０ｍＴであって、磁性アルミマンガン合金粉末が粘着剤に対して５〜２０重量％含まれる範囲である。この範囲の境界の意義について説明する。
【００７１】
まず、磁気を帯びない貼着シートを貼着した場合の血液増加量と、最も低い数値である、磁束密度０．１ｍＴ、磁性アルミマンガン合金粉末が５重量％の磁気貼着シートを貼着した場合の血液増加量とについて比較する。この磁気貼着シートを貼着することでの血液増加量は５．６％である。しかし、磁気貼着シートを貼着しない場合においても、単なる貼着シートを貼着した場合における血液増加量は２．３％ある。即ち、両者にほとんど差は無いと言えるため、この磁気貼着シートを貼着することの効果はあまり期待できない。
【００７２】
次に、磁束密度が０．３〜１．０ｍＴの範囲の境界について説明する。磁束密度が０．１ｍＴから０．３ｍＴになると、磁性アルミマンガン合金粉末が５重量％の場合、血流増加量は５．６％から１０．７％となり、効率的な血流増加量の増加となる。又、磁性アルミマンガン合金粉末が２０重量％の場合では、血流増加量は１０．６％から１９．２％となり、こちらも効率的な血流増加量の増加となる。従って、磁束密度が０．１ｍＴと０．３ｍＴとの間において、効率的な血液増加量の境界が存在すると言える。
【００７３】
又、磁束密度が１．０ｍＴから１．５ｍＴになると、磁性アルミマンガン合金粉末が５重量％及び２０重量％のどちらの血流増加量においても、血流増加量の増加は極めて少なく、効率的な効果を得られない。従って、磁束密度が１．０ｍＴと１．５ｍＴとの間において、効率的な血液増加量の境界が存在すると言える。
【００７４】
尚、磁性アルミマンガン合金粉末が３５重量％及び５０重量％の場合は、磁束密度の変化による血液増加量の変化がほとんど無いことから、磁束密度の差に対して特段の境界は存在しないと言える。
【００７５】
次に、粘着剤に対して含まれる磁性アルミマンガン合金粉末が５〜２０重量％の範囲の境界について説明する。磁性アルミマンガン合金粉末が５重量％から２０重量％になると、磁束密度が０．３ｍＴの場合、血液増加量は１０．７％から１９．２％となり、効率的な血流増加量の増加となる。又、磁束密度が１．０ｍＴの場合では、血流増加量は２２．５％から２３．４％と、それ程大きな増加はしていないが、この血流増加量２３．４％は、表１で示した血流増加量全体における最大値に近い値である。従って、最も効率的に大きな血液増加量の効果を発揮する磁気貼着シートの設定数値として、上記の範囲を含むことが好ましい。
【００７６】
そして、磁性アルミマンガン合金粉末が２０重量％から３５重量％になると、磁束密度が０．３ｍＴの場合、血液増加量は１９．２％から２３．３％となり、血液増加量は若干増加する。しかし、上述した磁性アルミマンガン合金粉末が５重量％から２０重量％になる場合と比較すると、血液増加量の変化はほとんど無いと言える。又、磁束密度が１．０ｍＴの場合では、血液増加量は２３．４％から２３．１％となり、血流増加量の変化は極めて少なく、効率的な効果を得られない。従って、磁性アルミマンガン合金粉末が２０重量％と３５重量％との間において、効率的な血液増加量の境界が存在すると言える。
【００７７】
上述の通り、最も効率的に血行促進の効果を発揮する設定数値は、磁気貼着シートの貼着面が１００ｃｍ２の条件の下では、粘着剤層の磁束密度が０．３〜１．０ｍＴ、磁性アルミマンガン合金粉末が粘着剤に対して５〜２０重量％含まれる範囲である。
【００７８】
以下に、磁気貼着シート以外での血流増加の参考例を示す。
【００７９】
まず、室温は２０℃、湿度は４５％の静かな室内において、３０分間安静に過ごした被験者の血流量を測定する。次に、ランニングマシンで０．２ｋｍ／分の速さで２０分間ランニングした後の血流量を測定する。このような場合、ランニング後の血流増加量は９８％であった。
【００８０】
又、室温は２０℃、湿度は４５％の静かな室内において、３０分間安静に過ごした被験者の血流量を測定する。次に、遠赤外線綿入り毛布を縦に二つ折りにし、これで首から下の上半身を覆い、２０分間安静に過ごした後の血流量を測定する。このような場合、遠赤外線綿入り毛布を覆った後の血流増加量は２３．２％であった。この血流増加量は、本実施例における磁気貼着シートによる血流増加量と同程度の値となっている。
【００８１】
尚、上記の実施例では磁気貼着シートを身体に貼着する貼着面は１００ｃｍ２に設定されているが、貼着面は１００ｃｍ２以上あれば同様の効果を奏することが判明した。又、１００ｃｍ２以上の貼着面は、連続して貼り付けられた場合における同一仕様の複数の磁気貼着シートの合計面積であっても良く、同様の効果を奏することが判明した。
【図面の簡単な説明】
【００８２】
【図１】この発明の第１の実施の形態による磁気貼着シートの一部破断の概略斜視図である。
【図２】図１で示したＩＩ−ＩＩラインの拡大断面図である。
【図３】この発明の第２の実施の形態による磁気貼着シートの一部破断の概略斜視図である。
【図４】図３で示したＩＶ−ＩＶラインの拡大断面図である。
【図５】従来の磁気貼着テープの斜視図である。
【符号の説明】
【００８３】
１…磁気貼着シート
２…粘着剤層
５…基材
７…粘着剤
９…隙間
１０…磁性アルミマンガン合金粉末
尚、各図中同一符号は同一又は相当部分を示す。
【図１】
2010013372.tif 000004
【図２】
2010013372.tif 000005
【図３】
2010013372.tif 000006
【図４】
2010013372.tif 000007
【図５】
2010013372.tif 000008